(57)【特許請求の範囲】
【請求項１】
電子写真感光体面上の１ドットあたりの主走査方向最大露光長さが下記一般式（１）を満足し、かつ、該電子写真感光体の感度が該露光波長に対し、１５００Ｖ・ｃｍ２／μＪ以上であり、かつ、電子写真感光体面上露光量が連続露光状態で１μＪ／ｃｍ２以上であることを特徴とする電子写真画像形成方法。
電子写真感光体面上の１ドットあたりの主走査方向最大露光長さ（μｍ）×解像度（ｄｐｉ）≦１５０００（１）
【請求項２】
電子写真感光体と、該電子写真感光体を帯電させる帯電手段と、帯電した該電子写真感光体に対し像露光を行い静電潜像を形成する像露光手段と、静電潜像の形成された該電子写真感光体をトナーで現像する現像手段とを有し、
電子写真感光体面上の１ドットあたりの主走査方向最大露光長さが下記一般式（１）を満足し、かつ、該電子写真感光体の感度が該露光波長に対し、１５００Ｖ・ｃｍ２／μＪ以上であり、かつ、電子写真感光体面上露光量が連続露光状態で１μＪ／ｃｍ２以上であることを特徴とする電子写真装置。
電子写真感光体面上の１ドットあたりの主走査方向最大露光長さ（μｍ）×解像度（ｄｐｉ）≦１５０００（１）
【発明の詳細な説明】
【０００１】
【発明の属する技術分野】
本発明はドット状露光により静電潜像を形成する工程を有する電子写真画像形成方法および電子写真装置に関するものである。
【０００２】
【従来の技術】
電子写真感光体を搭載する電子写真装置は、原稿を光源で照射し、その反射光で感光体に静電潜像を形成するアナログ複写機、原稿からの反射光を画像データとして取り込みデジタル処理するデジタル複写機、及びレーザーを光源として潜像を形成するレーザービームプリンター等がある。レーザーなどを光源としたものは潜像をドットで形成するため、従来のアナログ形式と比較して高精細な画像が得られる。
【０００３】
【発明が解決しようとする課題】
しかし、潜像をドットで形成する画像形成方法であっても、ドットが太ければ画像も太ってしまい、解像度を上げても高品質な画像は得られなかった。
【０００４】
本発明は上記実情に鑑みてなされたもので、高品質な画像の得られる電子写真画像形成方法および電子写真装置を提供することを目的とする。
【０００５】
【課題を解決するための手段】
上記目的を達成するため、本発明の電子写真画像形成方法は、電子写真感光体面上の１ドットあたりの主走査方向最大露光長さが下記一般式（１）を満足し、かつ、電子写真感光体の感度が該露光波長に対し、１５００Ｖ・ｃｍ２／μＪ以上であり、かつ、電子写真感光体面上露光量が連続露光状態で１μＪ／ｃｍ２以上であることを特徴とする。
【０００６】
電子写真感光体面上の１ドットあたりの主走査方向最大露光長さ（μｍ）×解像度（ｄｐｉ）≦１５０００（１）
【０００７】
また、本発明の電子写真装置は、電子写真感光体と、該電子写真感光体を帯電させる帯電手段と、帯電した該電子写真感光体に対し像露光を行い静電潜像を形成する像露光手段と、静電潜像の形成された該電子写真感光体をトナーで現像する現像手段とを有し、
電子写真感光体面上の１ドットあたりの主走査方向露光長さが下記一般式（１）を満足し、かつ、該電子写真感光体の感度が該露光波長に対し、１５００Ｖ・ｃｍ２／μＪ以上であり、かつ、電子写真感光体面上露光量が連続露光状態で１μＪ／ｃｍ２以上であることを特徴とする。
【０００８】
電子写真感光体面上の１ドットあたりの主走査方向最大露光長さ（μｍ）×解像度（ｄｐｉ）≦１５０００（１）
【０００９】
本発明の電子写真感光体は、支持体上に少なくとも感光層を有するもので、その感度は露光波長に対して１５００Ｖ・ｃｍ２／μＪ以上である。
【００１０】
また、画像形成に必要な静電コントラストを確保する為、電子写真感光体面上露光量は、連続露光状態で１μＪ／ｃｍ２以上である。
【００１１】
本発明において、感光層に含有する光導電材料としては、例えば酸化亜鉛、セレン、硫化カドミウム等の無機材料や、ポリビニルカルバゾール、フタロシアニン、アゾ顔料等の有機材料が用いられる。本発明のように高感度の電子写真感光体を使用することにより、ドット状の主走査露光長が短くても、すなわち露光量の積分値が少なくても画像形成に必要な静電コントラストを充分に確保することが可能となる。
【００１２】
ところで、電子写真感光体面上のドット状露光の主走査方向長さは、従来、最大で各解像度のドット間距離の８０％程度で用いられてきた。例えば２００ｄｐｉではドット間距離は約１２７μｍであるが、その約８０％に相当する約１００μｍの露光長さがあったわけである。また、２００ｄｐｉで、かつ主走査方向に例えば発光時間変調を加え、それで階調性を出す場合には上記約１００μｍが最大露光長さであり、それを階調分、即ち２５６階調ならば２５６分割（不均等割りでも構わない）することで階調制御を行なっている。いずれにしても最大露光長さはドット間距離の約８０％程度であり、たとえ解像度を上げたとしても１ドットは太く、画像としては品位の低い画像しか得られない。
【００１３】
しかし、本発明者はこの最大露光長さを１ドット間距離の５０％以下に抑えると、１ドットは細く鋭くなり、結果として高品位な画像が得られることを見出した。これを各解像度毎に、満足し得る画像が得られる露光長さと解像度との関係にまとめたのが下記の式（１）である。
【００１４】
電子写真感光体面上の１ドットあたりの主走査方向最大露光長さ（μｍ）×解像度（ｄｐｉ）≦１５０００（１）
【００１５】
【発明の実施の形態】
以下、本発明を具体例に従って説明する。
【００１６】
〔実施例１、実施例２〕
１０％の酸化アンチモンを含有する酸化スズで被覆した酸化チタン粉体５０部、レゾール型フェノール樹脂２５部、メチルセロソルブ２０部、メタノール５部、及びシリコーンオイル（ポリジメチルシロキサンポリオキシアルキレン共重合体、平均分子量３０００）０．００２部をφ１ｍｍガラスビーズを用いたサンドミル装置で２時間分散して導電層用塗料を調製した。
【００１７】
２本のアルミニウムシリンダー（φ８０ｍｍ×３６０ｍｍおよびφ３０ｍｍ×２６０ｍｍ）上に、上記塗料を浸漬塗布し、１４０℃で３０分間乾燥させ、膜厚２０μｍの導電層を形成した。
【００１８】
この上にＮ−メトキシメチル化ナイロン樹脂５部をメタノール７０部とブタノール２５部の混合溶媒に溶解した溶液をディッピング法で塗布乾燥して１μｍ厚の下引層を設けた。
【００１９】
次に、特開平３−１２８９７３号公報と同じ結晶形のＩ型オキシチタニウムフタロシアニン４部とポリビニルブチラール樹脂２部をシクロヘキサン１００部に添加し１ｍｍφのガラスビーズを用いたサンドミルで１時間分散し、これに１００部のメチルエチルケトンを加えて希釈し、これを下引層に塗布した後、８０℃で１０分間乾燥して、膜厚０．１５μｍの電荷発生層を形成した。
【００２０】
Ｎ−メチルカルバゾール−３−アルデヒドジフェニルヒドラゾン９０部、及び下記構造式
【００２１】
【外１】
0003990752.tif 000002
で示されるビスフェノールＡ型ポリカーボネート樹脂（数平均分子量２２０００）１００部、及び下記構造式
【００２２】
【外２】
0003990752.tif 000003
で示されるシアノ化合物４．５部を、１，４−ジオキサン９００部に溶解した溶液を、乾燥後膜厚１７μｍとなるように塗布して電荷移動層を形成させ、実施例１の積層型の電子写真感光体（φ８０ｍｍ×３６０ｍｍ）および実施例２の電子写真感光体２（φ３０ｍｍ×２６０ｍｍ）を作成した。
【００２３】
これら電子写真感光体の７７８ｎｍの波長における感度は、いずれも２０００Ｖ・ｃｍ２／μＪと充分高感度であった。
【００２４】
〔実施例３、実施例４〕
平均一次粒径０．３μｍのポリテトラフロロエチレン粒子１０重量部とポリカーボネート樹脂（ビスフェノールＡ、分子量８０，０００）２０重量部にクロロベンゼン１０重量部を加え、ボールミルによって溶解および分散を行い、得られた分散液に前記電荷輸送材料１０重量部を加え、ジクロロメタンで希釈し固形分３重量％の分散液とし、これを実施例１および２の電子写真感光体上にスプレー塗布後、１１０℃で３０分乾燥して膜厚６．５μｍの保護層を形成して実施例３の電子写真感光体（φ８０ｍｍ×３６０ｍｍ）および実施例４の電子写真感光体（φ３０ｍｍ×２６０ｍｍ）を作成した。
【００２５】
これら電子写真感光体の７７８ｎｍの波長における感度はいずれも１９００Ｖ・ｃｍ２／μＪと充分高感度であった。
【００２６】
〔比較例１、比較例２〕
以下に示す電荷発生層を用いた他は実施例１および２と同様にして比較例１の電子写真感光体（φ８０ｍｍ×３６０ｍｍ）および比較例２の電子写真感光体（φ３０ｍｍ×２６０ｍｍ）を作成した。
【００２７】
【外３】
0003990752.tif 000004
【００２８】
上記のビスアゾ化合物１０部とフェノキシ樹脂（商品名：ＰＫＨＨ、ユニオンカーバイト社製ＰＫＨＨ）５部、ポリブチラール樹脂（商品名：ＢＨ−３、積水化学工業製）５部に４−メトキシ−４−メチルペンタノン１００部を加え、サンドグランドミルにて粉砕分散処理を行った。得られた分散液を下引層の上に乾燥後の膜厚が０．４ｇ／ｍ２となるように塗布した後乾燥させ、電荷発生層を形成した。
【００２９】
これら電子写真感光体の７７８ｎｍの波長における感度は８００Ｖ・ｃｍ２／μＪと低感度であった。
【００３０】
〔評価１〕
実施例１、３および比較例１をそれぞれキヤノン社製フルカラー複写機（商品名：ＣＬＣ−５００、露光光源：７７８ｎｍのレーザー、電子写真感光体面上露光量（連続露光状態）：１．５μＪ／ｃｍ２、電子写真感光体面上のレーザースポット径：主走査４５μｍ、副走査８０μｍに設定）に設置した。そして暗部電位が−６００Ｖの時、２００ｄｐｉで明部電位（発光時間変調の最大露光長さを露光した時）が−１５０Ｖになる様に、電子写真感光体面上の１ドットあたりの主走査方向の最大露光長さを合わせたところ、表１に示す通り実施例１の電子写真感光体で５０μｍ、実施例３の電子写真感光体で５８μｍであるのに対し、比較例１の電子写真感光体では９５μｍであった。そして、それぞれの画像を比較したところ、実施例１及び実施例３のものはドットが鋭くて高品位であるのに対し、比較例１のものはドットが太く品位が上がらなかった。
【００３１】
【表１】
0003990752.tif 000005
【００３２】
〔評価２〕
実施例２、４および比較例２をキヤノン社製レーザービームプリンター（商品名：ＬＢＰ−ＳＸ、露光光源：７７８ｎｍのレーザー、電子写真感光体面上露光量（連続露光状態）：１．１μＪ／ｃｍ２、電子写真感光体面上のレーザースポット径：副走査１００μｍに設定）に設置した。そして暗部電位が−７００Ｖの時、２００ｄｐｉで明部電位が−３００Ｖになる様に、電子写真感光体面上の１ドットあたりの主走査方向の最大露光長さを合わせたところ、表２に示す通り実施例２の電子写真感光体で６７μｍ、実施例４の電子写真感光体で７３μｍであるのに対し、比較例２の電子写真感光体では１１５μｍであった。そして、それぞれの画像を比較したところ、実施例２及び実施例４のものはドットが鋭くて高品位であるのに対し、比較例２のものはドットが太く品位が上がらなかった。
【００３３】
【表２】
0003990752.tif 000006
【００３４】
【発明の効果】
以上説明したように、本発明によれば、ドット状の静電潜像を形成する工程を有する電子写真画像形成方法において、ドットの太さを鋭くでき、高品位な画像を得ることができる。